(57)【要約】【課題】抗菌効果を奏する木製食器を提供すること。【解決手段】ウレタン塗料に緑茶成分を配合したものを塗布することによって抗菌性を備えた木製食器を提供する。木製の食器本体と、前記食器本体表面に塗布され、緑茶成分を含有したウレタン塗膜と、を備えることを特徴とする食器を提供する。また、ウレタン塗料に緑茶成分を配合する工程と、前記ウレタン塗料を前記木製食器本体表面に塗布した後に乾燥させる工程を少なくとも数回から数十回繰り返すことを特徴とする木製食器製造方法を提供する。【選択図】 図４
2018033541.tif 000002
【特許請求の範囲】
【請求項１】
木製の食器本体と、
前記食器本体表面に塗布され、緑茶成分を含有したウレタン塗膜と、
を備えることを特徴とする木製食器。
【請求項２】
前記ウレタン塗膜には、緑茶成分が均一に分布していることを特徴とする請求項１に記載の木製食器。
【請求項３】
シンナーに緑茶成分を配合する工程と、前記シンナーとウレタン塗料主剤と硬化剤とを配合してウレタン塗料を作製する工程と、前記ウレタン塗料を前記木製食器本体表面に塗布して乾燥させる工程を少なくとも数回から数十回繰り返すことを特徴とする木製食器の製造方法。
【発明の詳細な説明】
【技術分野】
【０００１】
本発明は、ウレタン塗料に緑茶成分を配合したものを塗布することによって抗菌性を備えた木製食器に関する。
【背景技術】
【０００２】
従来より、食器に抗菌性能をもたせるため、食器の表面に抗菌剤を塗布する方法が用いられている。
【０００３】
特許文献１の食器は、表面をガラス質とした食器本体の表面に難溶性塩化銀の微粒子が分散・露出しているアルミナコート膜を形成して抗菌性能を持たせた食器であり、特許文献２の食器は、銀を担持したリン酸ジルコニウムを含有させ抗菌性能をもたせた食器である。いずれも、食器表面に抗菌効果を有する。
【０００４】
しかし、特許文献１も特許文献２も、抗菌剤を食器表面に塗布する工程が必要であり、作業工程が通常の食器より増えることでコストが高くなる。また、特許文献１は、表面が硝子質の陶器に抗菌効果のあるコート液を塗布し焼成するものであり、特許文献２は、プラスチック等の合成樹脂成型品の表面に、銀を担持したリン酸ジルコニウムを含有する抗菌剤を食器に塗布するものであり、どちらの方法も、木製食器にはそのまま適用できない。木製食器は、陶器や合成樹脂製食器のように表面が滑らかではなく、表面に塗布された液体が内部に浸透しやすい。そのため、抗菌コート液が、食器表面にとどまらず、表面に塗布した抗菌剤の効果が、なかなか得られないという問題があった。
【先行技術文献】
【特許文献】
【０００５】
【特許文献１】特開平１１−３１８６６８
【特許文献２】特開平８−２８３４５２
【発明の概要】
【発明が解決しようとする課題】
【０００６】
本発明の目的は、余分な作業工程が増えず、製造コストが低く抑えられる抗菌効果を有する木製食器を提供することにある。
【課題を解決するための手段】
【０００７】
この発明の食器は、木製の食器本体と、前記食器本体表面に塗布され、緑茶成分を含有したウレタン塗膜と、を備えることを特徴とする。
【０００８】
この発明によれば、ウレタン塗料に緑茶成分を配合したものを木製食器に塗布し、木製食器の表面に緑茶成分を含有したウレタン塗膜を形成する。従って、作業工程を最小限に、製造コストをおさえつつ、抗菌性能ある木製食器を提供することができる。
【０００９】
また、この発明の食器のウレタン塗膜には、緑茶成分が均一に分布していることを特徴とする。
【００１０】
この発明によれば、ウレタン塗膜に、緑茶成分が均一に分布しているため、緑茶成分の抗菌作用が、食器の表面全体で、まんべんまく発揮される。したがって、衛生的な木製食器を提供することができる。
【００１１】
また、この発明の食器の製造方法は、シンナーに緑茶成分を配合する工程と、前記シンナーとウレタン塗料主剤と硬化剤とを配合してウレタン塗料を作製する工程と、前記ウレタン塗料を前記木製食器本体表面に塗布して乾燥させる工程を少なくとも数回から数十回繰り返すことを特徴とする。
【００１２】
この発明によれば、シンナーに、あらかじめ、緑茶成分を配合したのち、主剤と硬化剤とを配合してウレタン塗料を作製し、木製食器に塗布するので、作業工程を最小限に抑え、抗菌性能を有する木製食器を作製することができる。
【図面の簡単な説明】
【００１３】
【図１】本発明の実施の形態１にかかる木製食器のウレタン塗料塗布の工程を示すフローチャートである。
【図２】本発明の実施の形態１にかかる木製食器の外観を示す正面図である。
【図３】本発明の実施の形態１にかかる木製食器を説明するための参考断面図である。
【図４】図３のＡ部拡大図である。
【図５】本発明の実施の形態１にかかる木製食器の生菌数測定結果である。
【図６】本発明の実施の形態１にかかる木製食器の生菌数測定結果である。
【図７】図５及び図６の試験に用いた試験片、フィルム及び試験菌液の概要である。
【発明を実施するための形態】
【００１４】
以下に、本発明の好ましい実施の形態１を示す。本発明に係る木製食器は、木製食器の表面に塗布されるウレタン塗料に緑茶成分を配合し、抗菌性能をもたせたものである。図１は、本発明の実施の形態１にかかる木製食器へのウレタン塗料塗布工程を示すフローチャートである。図２は、本発明の実施の形態１にかかる木製食器の外観を示す正面図であって、図３は、本発明の実施の形態１にかかる木製食器を説明するための参考断面図である。図４は、図３のＡ部拡大図である。
【００１５】
木製食器１は、素朴な外観と、ぬくもりある感触を得られるのが特徴の食器である。しかし木という素材の特質上、表面に細かな凹凸があり、盛り付ける食材の水分や油分が細かな凹凸に入り込み、衛生的な問題及び色映り等外観上の問題が生じる。そこで、木製食器には、表面をオイル処理や漆塗装、ウレタン塗装する処理が必須である。表面処理の中で、オイル塗装は、木製食器の表面に油を薄く塗布するもので、気軽に行えるが、食器を洗浄すると一緒に油分も抜けてしまい耐久性に問題がある。漆塗装は、漆成分が肌荒れを引き起こすころから、塗装作業にかかる負担が大きい。ウレタン塗装は、塗装作業にかかる手間が少なく、洗浄によって塗装が剥がれることがなく、耐久性があるため、広く使用されている。本発明は、この、ウレタン塗料を塗布する工程で、塗布するウレタン塗料に緑茶成分を配合することによって、作業工程を増やさず、抗菌性能を備えた木製食器を提供する。
【００１６】
（準備工程）
まず、食器本体１１を準備する。食器本体１１の素材は、竹製が最適である。竹は、スギやヒノキ等の一般木材に比べ強度が高く、フィトンチッドを多く含み抗菌、殺菌、脱臭性能をもつ。キノン類、タンニン類化合物等の抗菌成分、また、フェノール類、フラボン類化合物等の消臭成分も含有し、食器の素材として最適な素材である。竹を素材として、緑茶成分配合のウレタン塗装処理することによって、食器の抗菌性能を相乗的に高めることができる。本発明の食器の素材は、竹が最適であるが、緑茶配合のウレタン塗料を塗布することで、抗菌作用を担保できるため、竹以外の木製素材、例えば、スギ、ヒノキ、ブナ、ウォルナット、ラバーウッド等、一般的に食器の素材として用いられる木材も、本発明の食器に使用可能である。
【００１７】
（製材及び粗削り工程）
まず、材料となる生の木材、伐採した木材をブロック状に圧着して製材したものを準備する。必要に応じ、木材は、煮沸処理して殺菌する。その後、乾燥させる。木材が準備できたら、粗削りでおおまかな形を削り出して食器本体を作成する。ろくろ等で、細かな部分を作りこみ、表面を、やすり等で滑らかに仕上げる。名入れやロゴマーク、模様等の装飾を彫り込み、手作業や精密レーザーを用いて、食器本体を仕上げたら、時間をかけて乾燥させ、なじませる。
【００１８】
（ウレタン塗布工程）
食器本体１１を成型できたら、次は、ウレタン塗料を塗布してウレタン塗膜１２を形成する工程に進む。食器本体１１は、そのままでは、素材が木であるため腐食しやすく、また、盛り付けた食材の油分が食器本体に浸透し、汚れや色移りが生じる。そこで、食器本体１１の表面を保護するため、ウレタン塗料を塗布し、ウレタン塗膜１２の保護層を形成する。
【００１９】
本発明の食器１００のウレタン塗膜１２を形成するためのウレタン塗料を準備する。ウレタン塗料は、主剤、硬化剤、シンナーの３つを配合したものである。本発明では、ウレタン塗料に緑茶成分を配合したものを準備する。以下、主剤に緑茶成分をウレタン塗料に配合する手順を説明する。
【００２０】
まず最初に、油性緑茶成分液を準備する。油性緑茶成分液は、本発明では、緑茶抽出成分を６パーセント含有する油性緑茶成分液を使用する。緑茶抽出成分とは、テアニン、タンニン、カテキン、カフェイン、ビタミンＣ、ビタミンＢ２、葉酸、ベータカロテン、ビタミンＥ、サポニン、フッ素、γ―アミノ酪酸（通称ＧＡＢＡ）、ミネラル（カリウム・カルシウム・ナトリウム・銅・亜鉛・セレン・ニッケル・モリブデン等）、クロロフィルの中から、少なくとも１つ以上を選択したものである。本発明で使用するウレタン塗料に添加する緑茶成分液は、６パーセント含有油性緑茶成分液に限定されることはなく、様々な濃度の緑茶成分液を使用することができる。緑茶成分液は、水溶性より油性のものが望ましい。添加する量は、使用する緑茶成分液の濃度に応じて調節する。油性緑茶成分液は粘性ある液体である。この油性緑茶成分液をボウル容器等、攪拌しやすい容器に入れておく。
【００２１】
次に、油性緑茶成分液にシンナーを配合する。配合する際は、シンナーを少量ずつ、油性緑茶成分液に加え、よく攪拌しながら、複数回に分けて配合する。
【００２２】
油性緑茶成分液の配合量について、本発明の実施の形態１では、６パーセント油性緑茶成分液が、ウレタン塗料液１００ｍｌに対し、１ｍｌとなるよう添加する。ウレタン塗料に対する油性緑茶成分液の配合比率は、ウレタン塗料液１００に対し、油性緑茶成分液を０．１から５配合することが望ましい。最適な比率はウレタン塗料液１００に対し０．８から１．２の間である。ウレタン塗料液は、主剤、硬化剤、シンナーの３つを配合したものであるが、本発明では、まず、油性緑茶成分液を少量ずつ、よく攪拌しながらシンナーに配合し、そのあと、主剤と硬化剤を添加し、十分に攪拌する。このようにして、緑茶成分配合ウレタン塗料を作成する。
【００２３】
ウレタン塗料に油性緑茶成分液を配合する方法は、上記の方法のほか、油性緑茶成分液に、主剤、硬化剤及びシンナーをあらかじめ配合したものを、少量ずつ複数回に分けて添加する方法も選択可能である。
【００２４】
緑茶成分配合ウレタン塗料が準備できたら、木製食器１の食器本体１１の表面に、薄く塗布する。塗布する際、木製食器１の表面にウレタン塗料の層であるウレタン塗膜１２が薄く均一に形成されるよう留意して塗布作業を行う。塗布方法について、１回の塗布でも、抗菌性能のある木製食器１を作成できるが、抗菌性能を上げるために、複数回、塗布工程を設けると尚よい。複数回塗布する場合、１回目の塗布完了後、数分間の乾燥工程を経て、再度、木製食器１の食器本体１１の表面に均一に緑茶成分配合ウレタン塗料を塗布する。再塗布後、乾燥させ、必要に応じて、さらに、塗布工程及び乾燥工程を繰り返す。このように、ウレタン塗料塗布及び乾燥工程を１回から数十回繰り返すことで、抗菌効果を備えた木製食器１を作成することができる。緑茶成分配合ウレタン塗料塗布工程の最適な回数は、５回から３０回程度である。このように、塗布工程及び乾燥工程を繰り返すことで、図２及び図３に示すような、木製食器１の食器本体１１の表面に、薄いウレタン塗膜１２の保護層が形成される。
【００２５】
（磨き上げ工程）
ウレタン塗料の塗布工程が完了したら、木製食器１を、十分に乾燥させ、磨き上げ工程に入る。木製食器１の表面の凹凸をなくし滑らかにして美しい光沢を出すため、１つ１つ手作業で丁寧に磨き上げる。ウレタン塗膜１２は、磨き上げることによって、美しい光沢を生ずる。木製食器１研磨後のウレタン塗膜１２中の緑茶成分１３は、濃度に濃淡なく、均一に分布している。本発明の食器に使用するウレタン塗料は、あらかじめ主剤に、油性緑茶成分液を複数回に分けて、攪拌しながら少量ずつ添加したのち、硬化剤及びシンナーを加える。この手順によれば、緑茶成分１３が均一に分布したウレタン塗料を作成でき、木製食器１に緑茶成分１３が均一に分布したウレタン塗膜１２の保護層を形成できる。したがって、図４に示すように、磨き上げた後のウレタン塗膜１２の中は、緑茶成分１３が均一に分布しており、木製食器１の表面全体で、むらなく抗菌性能を発揮する。油性緑茶成分液については、添加する順番及びタイミングを間違えると、攪拌しても混ざり合わなかったり、緑茶成分濃度にムラが生じてしまうので注意が必要である。
【００２６】
（湯煎工程）
磨き上げ工程が完了したら、木製食器１を、湯煎処理する。出荷前に湯煎処理することで、ウレタン塗料のウレタン臭を消失でき、殺菌・防カビ・防虫効果も期待できる。また、木製容器１にお湯を満たし、水漏れ、水染みの有無の確認も行う。
【００２７】
湯煎処理が終わったら、数日、木製食器１を室温でねかせ、ウレタン塗料の臭いを飛ばしてから、出荷する。ウレタン塗料は、特有の臭いがあり、ウレタン塗料を塗布した直後は、木製食器からウレタン塗料特有のウレタン臭が生ずる。ウレタン塗料特有のウレタン臭は、塗布後、室温に放置しておけば、約1週間ほどで消失する。したがって、緑茶成分を配合しない通常のウレタン塗料を塗布した木製食器は、ウレタン塗料塗布後、約１週間、倉庫等にねかせ、ウレタン塗料のウレタン臭が消失したのちに出荷する。しかし、本発明の木製食器で使用する緑茶成分配合ウレタン塗料は、ウレタン塗料特有の臭いが、緑茶成分の消臭成分によって速やかに分解される。したがって、ウレタン塗料塗布後２〜３日の室温放置で、木製食器からウレタン塗料特有のウレタン臭が消失し、本発明の木製食器は、通常より、はやい段階で出荷することができる。したがって、倉庫での保管にかかるコストを削減することができる。
【００２８】
図５及び図６は、本発明の実施の形態１にかかる木製食器の生菌数測定結果である。図７は、図５及び図６の試験に用いた試験片、フィルム及び試験菌液の概要を示す。本発明の緑茶成分配合のウレタン塗料で仕上げた木製食器１は、顕著な抗菌効果を奏する。図５は、竹で作られた本発明の木製食器１（図５中「検体」と記す。以下、「検体食器」という。）と、無加工のポリエチレンフィルム（図５中「無加工」と記す。以下、「無加工検体」という。）に、それぞれ、黄色ぶどう球菌と大腸菌を塗布し、塗布直後と、３５℃室温で２４時間放置した後での、１センチ平方メートルあたりの生菌数を測定した結果を示す。
【００２９】
黄色ぶどう球菌について、無加工検体は２４時間放置後、大幅に菌数が増大するのに対し、検体食器は、ほぼ、菌が検出されない程度まで減少する。大腸菌については、無加工検体は、大幅に菌数が増大するのに対し、検体食器は、塗布直後から、無加工の木製食器と比較して、高いレベルで菌の繁殖を抑制できる。したがって、検体食器、すなわち、本発明の食器１００は、黄色ぶどう球菌を減少させ、大腸菌は増大を防ぐ効果があることが明らかとなっている。
【００３０】
図５及び図６から算出される抗菌活性値は、黄色ぶどう球菌が＞４．６であり、大腸菌が２．９であった。抗菌活性値は、図６中に示す（Ｂ）−（Ｃ）の値であり、２．０以上の数値であれば、抗菌効果ありと判定される。したがって、本発明の実施の形態１にかかる木製食器には、良好な抗菌効果が認められた。
【符号の説明】
【００３１】
１００  木製食器
１  木製食器
１１  食器本体
１２  ウレタン塗膜
１３  緑茶成分
【図１】
2018033541.tif 000003
【図２】
2018033541.tif 000004
【図３】
2018033541.tif 000005
【図４】
2018033541.tif 000006
【図５】
2018033541.tif 000007
【図６】
2018033541.tif 000008
【図７】
2018033541.tif 000009